【手続補正書】
【提出日】平成20年6月27日(2008.6.27)
【手続補正１】
【補正対象書類名】特許請求の範囲
【補正対象項目名】全文
【補正方法】変更
【補正の内容】
【特許請求の範囲】
【請求項１】
次の構成要素［Ａ］、［Ｂ］、［Ｃ］を含み、構成要素［Ａ］の少なくとも片面に構成要素［Ｂ］を介して、構成要素［Ｃ］が配設されていることを特徴とする繊維強化プラスチック部材。
［Ａ］繊維強化プラスチック
［Ｂ］引張弾性率が０．１〜５００ＭＰａである低弾性率表面層
［Ｃ］引張弾性率が１０００〜３００００ＭＰａである高弾性率表面層
【請求項２】
構成要素［Ｃ］の引張弾性率に対する構成要素［Ｂ］の引張弾性率の比が０．０００３〜０．０１である、請求項１記載の繊維強化プラスチック部材。
【請求項３】
構成要素［Ｂ］がエラストマーを含む、請求項１または２に記載の繊維強化プラスチック部材。
【請求項４】
エラストマーがシリコーンゴム、エチレンプロピレンゴム、アクリロニトリルブタジエンゴム、クロロプレンゴム、フッ素ゴムから選ばれる少なくとも１種を含む、請求項３記載の繊維強化プラスチック部材。
【請求項５】
構成要素［Ｃ］が強化繊維を含む、請求項１〜４のいずれかに記載の繊維強化プラスチック部材。
【請求項６】
構成要素［Ｃ］に含まれる強化繊維がランダム配向している、請求項５記載の繊維強化プラスチック部材。
【請求項７】
表面粗さが０．５μm以下である、請求項１〜６のいずれかに記載の繊維強化プラスチック部材。
【請求項８】
次の構成要素［Ａ１］、［Ｂ１］、［Ｃ１］を含み、構成要素［Ａ１］の少なくとも片面に構成要素［Ｂ１］を介して、構成要素［Ｃ１］が配設された強化繊維基材を型内に配置し、液状の熱硬化性樹脂組成物を含浸させた後、加熱して硬化させることを特徴とする繊維強化プラスチック部材の製造方法。
［Ａ１］強化繊維の織物および／または編み物
［Ｂ１］引張弾性率が０．１〜５００ＭＰａである低弾性率シート
［Ｃ１］強化繊維のマット
【請求項９】
構成要素［Ｂ１］の目付が１０〜５００ｇ／ｍ２である、請求項８記載の繊維強化プラスチック部材の製造方法。
【請求項１０】
構成要素［Ｃ１］の目付が１〜４５０ｇ／ｍ２である、請求項８または９に記載の繊維強化プラスチック部材の製造方法。
【請求項１１】
次の構成要素［Ａ２］、［Ｂ２］、［Ｃ２］を含み、構成要素［Ａ２］の少なくとも片面に構成要素［Ｂ２］を介して、構成要素［Ｃ２］を配設し、構成要素［Ａ２］を加熱して硬化させることを特徴とする繊維強化プラスチックの製造方法。
［Ａ２］プリプレグおよび／またはシート・モールディング・コンパウンド
［Ｂ２］引張弾性率が０．１〜５００ＭＰａである低弾性率シート
［Ｃ２］熱硬化性樹脂組成物フィルムおよび／または熱可塑性樹脂フィルム
【手続補正２】
【補正対象書類名】明細書
【補正対象項目名】発明の名称
【補正方法】変更
【補正の内容】
【発明の名称】繊維強化プラスチック部材およびその製造方法
【手続補正３】
【補正対象書類名】明細書
【補正対象項目名】０００１
【補正方法】変更
【補正の内容】
【０００１】
本発明は、軽量であり、強度や弾性率などの機械特性が優れ、なおかつ、平滑な表面を有する繊維強化プラスチック部材に関するものである。また、軽量であり、強度や弾性率などの機械特性が優れ、なおかつ、平滑な表面を有する繊維強化プラスチック部材の製造法に関するものである。
【手続補正４】
【補正対象書類名】明細書
【補正対象項目名】００１３
【補正方法】変更
【補正の内容】
【００１３】
［Ａ］繊維強化プラスチック
［Ｂ］引張弾性率が０．１〜５００ＭＰａである低弾性率表面層
［Ｃ］引張弾性率が１０００〜３００００ＭＰａである高弾性率表面層
（２）構成要素［Ｃ］の引張弾性率に対する構成要素［Ｂ］の引張弾性率の比が０．０００３〜０．０１である、前記（１）記載の繊維強化プラスチック部材。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】変更
【補正の内容】
【００１７】
（３）構成要素［Ｂ］がエラストマーを含む、前記（１）または（２）に記載の繊維強化プラスチック部材。
【手続補正９】
【補正対象書類名】明細書
【補正対象項目名】００１８
【補正方法】変更
【補正の内容】
【００１８】
（４）エラストマーがシリコーンゴム、エチレンプロピレンゴム、アクリロニトリルブタジエンゴム、クロロプレンゴム、フッ素ゴムから選ばれる少なくとも１種を含む、前記（３）記載の繊維強化プラスチック部材。
【手続補正１０】
【補正対象書類名】明細書
【補正対象項目名】００１９
【補正方法】変更
【補正の内容】
【００１９】
（５）構成要素［Ｃ］が強化繊維を含む、前記（１）〜（４）のいずれかに記載の繊維強化プラスチック部材。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】変更
【補正の内容】
【００２１】
（６）構成要素［Ｃ］に含まれる強化繊維がランダム配向している、前記（５）記載の繊維強化プラスチック部材。
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
（７）表面粗さが０．５μm以下である、前記（１）〜（６）のいずれかに記載の繊維強化プラスチック部材。
【手続補正１６】
【補正対象書類名】明細書
【補正対象項目名】００２５
【補正方法】変更
【補正の内容】
【００２５】
（８）次の構成要素［Ａ１］、［Ｂ１］、［Ｃ１］を含み、構成要素［Ａ１］の少なくとも片面に構成要素［Ｂ１］を介して、構成要素［Ｃ１］が配設された強化繊維基材を型内に配置し、液状の熱硬化性樹脂組成物を含浸させた後、加熱して硬化させることを特徴とする繊維強化プラスチック部材の製造方法。
【手続補正１７】
【補正対象書類名】明細書
【補正対象項目名】００２６
【補正方法】変更
【補正の内容】
【００２６】
［Ａ１］強化繊維の織物および／または編み物
［Ｂ１］引張弾性率が０．１〜５００ＭＰａである低弾性率シート
［Ｃ１］強化繊維のマット
（９） 構成要素［Ｂ１］の目付が１０〜５００ｇ／ｍ２である、前記（８）記載の繊維強化プラスチック部材の製造方法。
【手続補正１８】
【補正対象書類名】明細書
【補正対象項目名】００２７
【補正方法】変更
【補正の内容】
【００２７】
（１０）構成要素［Ｃ１］の目付が１〜４５０ｇ／ｍ２である、前記（８）または（９）に記載の繊維強化プラスチック部材の製造方法。
【手続補正１９】
【補正対象書類名】明細書
【補正対象項目名】００２８
【補正方法】変更
【補正の内容】
【００２８】
（１１） 次の構成要素［Ａ２］、［Ｂ２］、［Ｃ２］を含み、構成要素［Ａ２］の少なくとも片面に構成要素［Ｂ２］を介して、構成要素［Ｃ２］を配設し、構成要素［Ａ２］を加熱して硬化させることを特徴とする繊維強化プラスチックの製造方法。
【手続補正２０】
【補正対象書類名】明細書
【補正対象項目名】００６０
【補正方法】変更
【補正の内容】
【００６０】
本発明において、構成要素［Ｃ］の引張弾性率に対する構成要素［Ｂ］の引張弾性率の比が０．０００３〜０．０１であることが好ましく、０．０００３〜０．００１であればより好ましい。０．０００３より小さいと、［Ｂ］層が容易に変形するため、［Ｃ］層が剥離しやすくなる。また、０．０１より大きいと、構成要素［Ｂ］が応力を緩和する効果に対して、構成要素［Ｃ］の剛性が不十分であり、表面にへこみが生じる場合がある。